(57)【特許請求の範囲】
【請求項１】
ａ．平均分子量Ｍｎが２０，０００ｇ／モルを超え、少なくとも１つのＣ４〜Ｃ７イソモノオレフィンモノマー、少なくとも１つのマルチオレフィン架橋剤及び少なくとも１つの連鎖移動剤から誘導された繰り返し単位を含み、かつ６０分間の還流下で沸騰シクロヘキサンに不溶解の固形分含有量が１５重量％未満である、組成中に脂肪族共役ジエンモノマーを含まない少なくとも１つの弾性重合体であって、前記Ｃ４〜Ｃ７イソモノオレフィンモノマーはイソブチレン、２−メチル−１−ブテン、３−メチル−１−ブテン、２−メチル−２−ブテン、４−メチル−１−ペンテン及びそれらの混合物よりなる群から選ばれ、前記マルチオレフィン架橋剤はノルボルナジエン、２−イソプロペニルノルボルネン、５−ビニル−２−ノルボルネン、１，３，５−ヘキサトリエン、２−フェニル−１，３−ブタジエン、ジビニルベンゼン、ジイソプロペニルベンゼン、ジビニルトルエン、ジビニルキシレン、又は以上の化合物のＣ１〜Ｃ２０アルキル置換誘導体よりなる群から選ばれ、前記連鎖移動剤はピペリレン、１−メチルシクロヘプテン、１−メチル−１−シクロペンテン、２−エチル−１−ヘキセン、２，４，４−トリメチル−１−ペンテン、インデン及びそれらの混合物よりなる群から選ばれる該弾性重合体、
ｂ．少なくとも１つの充填剤、及び
ｃ．過酸化物硬化系、
を含むコンパウンド。
【請求項２】
前記過酸化物系が、有機過酸化物である請求項１に記載のコンパウンド。
【請求項３】
前記弾性重合体を、混合手段で少なくとも１つの充填剤及び少なくとも１つの過酸化物硬化系と混合する請求項１に記載のコンパウンドの製造方法。
【請求項４】
前記弾性重合体が、少なくとも１つのＣ４〜Ｃ７イソモノオレフィンモノマー、少なくとも１つの多官能性架橋剤及び少なくとも１つの連鎖移動剤を触媒の存在下に重合させることにより製造される請求項１に記載のコンパウンド。
【請求項５】
請求項１又は２に記載のコンパウンドを含む造形品。
【請求項６】
請求項５に記載の造形品を加硫することにより得られる加硫造形品。
【発明の詳細な説明】
【技術分野】
【０００１】
本発明は、組成中に脂肪族共役ジエンを含まないブチル様重合体を含む少なくとも１つの過酸化物硬化性コンパウンドを含有する造形品に関し、この重合体は、平均分子量Ｍｎが２０，０００ｇ／モルを超え、かつ６０分間の還流下で沸騰シクロヘキサンに不溶解の固形分含有量が１５重量％未満のものである。他の一局面では、本発明は、６０分間の還流下で沸騰シクロヘキサンに不溶解の固形分含有量が１５重量％未満であるブチル様重合体を含む少なくとも１つの過酸化物硬化性コンパウンドを含有するシーリング材及び医療装置に関する。更に他の一局面では、本発明は、組成中に脂肪族共役ジエンを含まないブチル様重合体の製造方法に関し、この重合体は、６０分間の還流下で沸騰シクロヘキサンに不溶解の固形分含有量が１５重量％未満のものである。更に他の一局面では、本発明は、この弾性重合体を、混合手段で少なくとも１つの充填剤及び少なくとも１つの過酸化物硬化系と混合する前記本発明コンパウンドの製造方法に関する。
【背景技術】
【０００２】
発明の背景
ブチルゴムは、優れた絶縁性及び気体遮断性で知られている。一般に、市販のブチル重合体は、例えば三塩化アルミニウムのようなルイス酸型触媒を用いて低温カチオン重合法で製造される。最も広く使用されている方法は、反応混合物用の希釈剤として塩化メチルを用い、−９０℃未満のオーダーの温度で重合を行い、希釈剤のスラリー中で重合体を製造する方法である。或いは、希釈剤中で重合体を製造することも可能である。この場合、希釈剤は、重合体の溶剤（例えばペンタン、ヘキサン、ヘプタン等の炭化水素）として働くものである。生成重合体は、ゴム製造業界に慣用の方法を用いて回収できる。
【０００３】
ブチルゴムを利用する場合、硬化コンパウンドの形態で使用することが多い。ブチルゴムに通常使用される加硫系は、硫黄、キノイド、硫黄供与体及び低硫黄の高性能加硫促進剤を含有する。しかし、コンパウンド中の硫黄残査は、望ましくないことが多く、例えばコンパウンドと接触する部品の腐蝕を促進する。
【０００４】
コンデンサーキャップ又は医療装置のようなブチルゴムの高性能用途には、ハロゲンや硫黄を含まないコンパウンドを必要とする。この場合、好ましい加硫系は、有害な残査のない物品を作るため、過酸化物をベースとしている。更に、過酸化物硬化コンパウンドは、硫黄硬化材料に比べて、高い耐熱性、その他の利点を有する。
従来のブチルゴムの架橋及び硬化に過酸化物を用いると、ゴムの主鎖が分解し、十分硬化した生成物は得られない。
【０００５】
過酸化物硬化性ブチルゴムを得る一方法は、ＪＰ−Ａ−１０７７３８／１９９４に記載されるように、通常のブチルゴムをジビニルベンゼン（ＤＶＢ）のような芳香族ビニル化合物及び有機過酸化物と併用することである。部分架橋ブチルゴムを得る他の同様な方法は、ＪＰ−Ａ−１７２５４７／１９９４に記載されるように、通常のブチルゴムを電子吸引基含有多官能性モノマー（エチレンジメタクリレート、トリメチルプロパントリアクリレート、Ｎ，Ｎ’−ｍ−フェニレンジマレイミド等）及び有機過酸化物と併用することである。これら方法の欠点は、架橋を起こさせるために添加した低分子量の試剤が固体状態では、ゴムと十分反応せず、得られたコンパウンドを汚染することである。また通常のブチルゴムに対する過酸化物の作用により、分解したゴムから数種の低分子量化合物が形成される可能性もある。このようなコンパウンドをベースとする最終物品は、前記低分子種の浸出や経時変化（ａｇｉｎｇ）の促進という望ましくない特性を示す可能性がある。
【０００６】
現在好ましい方法は、過酸化物で架橋可能な市販のＢａｙｅｒ（登録商標）ＸＬ−１００００（又は正式にはＸＬ−２０及びＸＬ−５０）のような市販の予備架橋ブチルゴムを用いることである。例えばＷａｌｋｅｒ等，“Ｊｏｕｒｎａｌ  ｏｆ  ｔｈｅ  Ｉｎｓｔｉｔｕｔｅ  ｏｆ  ｔｈｅ  Ｒｕｂｂｅｒ  Ｉｎｄｕｓｔｒｙ”，８（２），１９７４，６４−６８参照。ＸＬ−１００００は、重合段階でジビニルベンゼンにより既に部分的に予備架橋されている。このようなカチオン機構による重合法では、過酸化物は存在しない。この重合法では、ＪＰ−Ａ−１０７７３８／１９９４に開示された部分架橋ブチルよりもかなり“きれいな”生成物が得られる。後者の場合、ＤＶＢ分子の両官能基が反応して、重合体鎖中に取り込まれるように十分長い時間、硬化を続けなければならない。
【０００７】
前記市販の予備架橋重合体は、多くの用途に優れた特性を示すが、ゲル含有量が５０重量％以上で、時には加硫中、通常使用される充填剤及び硬化剤の均一分散が困難になる。これにより、ゴム状物品内に硬化不足部分及び硬化過剰部分が生じる可能性が高まり、物性の低下及び予測不能をもたらす。またゴムのムーニー粘度が通常、６０〜７０単位（１’＋８’＠１２５℃）と高いため、特に混合及びシート化段階で、加工が極めて困難になる可能性がある。
【０００８】
英国特許１，３５４，３４０には、金属酸化物／アルミニウムアルコレート及び三弗化ホウ素からなる混合触媒系を用いてイソオレフィンの均質重合体又は共重合体（イソブチレンとＤＶＢとの共重合体を含む）を製造する溶液法が記載されている。この方法は、塩化メチル中又は炭化水素溶剤中、通常、−６５℃又は−７５℃で実施できる。モノマー原料中のＤＶＢ含有量は、０．５〜３０重量％に変化できる。生成物は、高分子量を有する。しかし、この方法は、原料中に多量のＤＶＢが含まれ、また反応が制御できないことから、ゲル含有量の多い重合体が得られるものと考えられる。
【０００９】
ＲＵ  ２，１３０，９４８は、ＴｉＣｌ４及びトリイソブチルアルミニウムを含む系で開始される、芳香族又は脂肪族炭化水素溶剤中でイソブチレンとＤＶＢとを共重合する方法を開示している。モノマー原料中のＤＶＢ含有量は、イソブチレンに対し０．１〜５．０重量％である。この方法は、−４０℃〜＋４０℃の温度範囲で行うものである。生成物は、低分子量（Ｍｖ＜１５，０００ｇ／モル）で、潤滑剤の増粘用添加物として有用である。本発明方法は、低重合温度で操作し、生成物の粘度平均分子量は、約１２５，０００〜２１０，０００と高い。
【００１０】
ＵＳ  ５，３９５，８８５は、例えば特定条件下で“アームファースト（ａｒｍ  ｆｉｒｓｔ）”法により、リビングポリイソブチレン装入物に過剰のＤＶＢ架橋剤を添加して得られるマルチアーム放射状星形ポリイソブチレンを開示している。この重合は、電子対供与体としてトリエチルアミンの存在下、ＴｉＣｌ４／２−クロロ−２，４，４−トリメチルペンタン開始系で起こる。この反応は、塩化メチレン／ヘキサン混合物（５０：５０容量）中で行われる。この星形重合体は、特にオイル用の粘度調節剤（ｂｉｓｃｏｆｉｅｒ）として有用である可能性があり、後重合水素化工程を必要とすることなく得られる。この重合体の合成法及び構造は、本発明で説明する重合体とは非常に異なる（それぞれ、２段階法対１段階法及び星形対ランダム短分岐／僅かに架橋したエラストマー）。またマルチアーム重合体の合成法は、リビングイソブチレン重合によるもので、本発明の合成法ではない。実際に、これら特殊な星形重合体では、“慣用の”イソブチレン−ジビニルベンゼン重合体の存在は、望ましくなく、不純物として処理される。代表的な星形ＰＴＢ重合体中の芳香族芯の含有量は、約２２重量％である。この芯は、架橋種を含むジビニルベンゼン均質重合体からなる。星形重合体は、星形成後、事実上、残存不飽和を含まないことは、架橋の程度が高い可能性が非常にあることを示している。重合体中のＤＶＢに付属した二重結合がないと、過酸化物硬化を含む用途には適さない。
更に以上の例には、イソブチレン−ジビニルベンゼン共重合体の過酸化物硬化コンパウンドが含まれていない。
【００１１】
カナダ特許８１７，９３９は、過酸化物硬化性ブチル型重合体を得るには、重合混合物中にイソプレンのような脂肪族ジエンの存在は、必要ないことを教示している。しかし、脂肪族ジエンの存在は、重合の進行を和らげる影響を与え、これにより重合体の分子量を制御できる手段となり得る。イソプレンの特に好適な量は、イソブチレン、イソプレン及びジビニルベンゼンを含むモノマー混合物に対し、１〜５重量％である。好ましい溶剤は、塩化メチル又は塩化エチルであり、塩化アルミニウムのようなフリーデルクラフト触媒であり、温度は、好ましくは−４０℃〜−１１０℃の範囲である。モノマー原料中の芳香族ジビニル化合物の特に有用な含有量は、０．５〜３重量％（適切な形態で）である。得られる重合体は、モノオレフィン及び脂肪族共役ジエンから作った“通常の”ブチルゴムよりも非常に低い常温流れ性を有する。これは、未加硫重合体中の芳香族ジビニル化合物の存在により導入された架橋結合の結果である。このような架橋結合が存在するため、重合体は、明細書中で“架橋ブチル”と言われているが、この重合体は、６０分間の還流下で沸騰シクロヘキサンに溶解しない固形分含有量１５重量％未満という要件を満足しない。上記出願は、重合中、モノマー原料に連鎖移動剤の存在を含んでいない。
【００１２】
これら問題の幾つかを解消するため、予備架橋ブチルゴムに加工性改良用重合体を添加することが多い。この種の重合体は、ゴム組成物の混合又は混練を改良するのに特に有用である。これら重合体としては、天然ゴム、合成ゴム（例えばＩＲ、ＢＲ、ＳＢＲ、ＣＲ、ＮＢＲ、ＩＩＲ、ＥＰＭ、ＥＰＤＭ、アクリルゴム、ＥＶＡ、ウレタンゴム、シリコーンゴム、及び弗素ゴム）や熱可塑性エラストマー（例えばスチレン、オレフィン、塩化ビニル、エステル、アミド、及びウレタン系列）が挙げられる。これら加工性改良用重合体の使用量は、部分架橋ブチルゴム１００重量部当り、１００重量部以下、好ましくは５０重量部以下、最も好ましくは３０重量部以下であってよい。しかし、他のゴムの存在は、ブチルゴムの前記所望特性を弱める。
【特許文献１】ＪＰ−Ａ−１０７７３８／１９９４
【特許文献２】ＪＰ−Ａ−１７２５４７／１９９４
【特許文献３】英国特許１，３５４，３４０
【特許文献４】ＲＵ  ２，１３０，９４８
【特許文献５】ＵＳ  ５，３９５，８８５
【特許文献６】カナダ特許８１７，９３９
【非特許文献１】Ｗａｌｋｅｒ等，“Ｊｏｕｒｎａｌ  ｏｆ  ｔｈｅ  Ｉｎｓｔｉｔｕｔｅ  ｏｆ  ｔｈｅ  Ｒｕｂｂｅｒ  Ｉｎｄｕｓｔｒｙ”，８（２），１９７４，６４−６８
【非特許文献２】Ｊ．Ｍａｃｒｏｍｏｌ．Ｓｃｉ．−Ｃｈｅｍ．，Ａ１（６）ｐｐ．９９５−１００４（１９６７）
【非特許文献３】Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ（第５編、完全改訂版、Ａ２３巻、Ｅｌｖｅｒｓ等編、２９０−２９２）
【非特許文献４】Ｊｏｓｅｐｈ  Ｐ．Ｋｅｎｎｅｄｙによる“Ｃａｔｉｏｎｉｃ  Ｐｏｌｙｍｅｒｉｚａｔｉｏｎ  ｏｆ  Ｏｌｅｆｉｎｓ：Ａ  Ｃｒｉｔｉｃａｌ  Ｉｎｖｅｎｔｏｒｙ”（Ｊｏｈｎ  Ｗｉｌｅｙ  ＆  Ｓｏｎｓ，Ｉｎｃ．(c)１９７５，１０−１２）
【非特許文献５】Ｅｎｃｙｃｌｏｐｅｄｉａ  ｏｆ  Ｐｏｌｙｍｅｒ  Ｓｃｉｅｎｃｅ  ａｎｄ  Ｅｎｇｅｅｒｉｎｇ，Ｖｏｌ．４，ｐ６６以下（配合）及びＶｏｌ．１７，ｐ６６６以下（加硫）
【発明の開示】
【課題を解決するための手段】
【００１３】
発明の概要
本発明は、
ａ．平均分子量Ｍｎが２０，０００ｇ／モルを超え、少なくとも１つのＣ４〜Ｃ７イソモノオレフィンモノマー、少なくとも１つのマルチオレフィン架橋剤及び少なくとも１つの連鎖移動剤から誘導された繰り返し単位を含み、かつ６０分間の還流下で沸騰シクロヘキサンに不溶解の固形分含有量が１５重量％未満である、組成中に脂肪族共役ジエンを含まない少なくとも１つの弾性重合体、
ｂ．少なくとも１つの充填剤、及び
ｃ．過酸化物硬化系、
を含むコンパウンドを提供する。
本発明の他の一局面は、高純度の用途に有用な前記コンパウンドを含む造形品である。
本発明の更に他の一局面は、前記実質的にゲルのない過酸化物硬化性コンパウンドを含む前記コンパウンドの加硫により得られる加硫物品である。
本発明の更に他の一局面は、組成中に脂肪族共役ジエンを含まない前記実質的にゲルのない過酸化物硬化性コンパウンドの製造方法である。
【発明を実施するための最良の形態】
【００１４】
発明の詳細な説明
本発明は、ブチル様重合体に関する。用語“ブチルゴム”、“ブチル重合体”及び“ブチルゴム重合体”は、本明細書中で交換可能に使用される。従来技術は、ブチルゴムを使用する際、Ｃ４〜Ｃ７イソモノオレフィンモノマーとＣ４〜Ｃ１４マルチオレフィンモノマー又はβ−ピネンとを含むモノマー混合物を反応させることにより製造した重合体に言及しているが、本発明は、少なくとも１つのＣ４〜Ｃ７イソモノオレフィンモノマー、少なくとも１つのマルチオレフィン架橋剤及び少なくとも１つの連鎖移動剤から誘導された繰り返し単位を含むもので、モノマー混合物中にマルチオレフィンモノマー／脂肪族共役ジエン又はβ−ピネンがないため、重合体鎖中に二重結合を含まない弾性重合体に関する。
【００１５】
本発明に関連して、用語“実質的にゲルのない”とは、シクロヘキサン（６０分間の還流下）に溶解しない固形分の含有量が１５重量％未満、好ましくは１０重量％未満、特に５重量％未満の重合体を指すことが判る。
本発明は、いかなる特定のＣ４〜Ｃ７イソモノオレフィンモノマーにも制約されない。好ましいＣ４〜Ｃ７イソモノオレフィンモノマーは、イソブチレン、２−メチル−１−ブテン、３−メチル−１−ブテン、２−メチル−２−ブテン、４−メチル−１−ペンテン、及びそれらの混合物である。最も好ましいＣ４〜Ｃ７イソモノオレフィンモノマーは、イソブチレンである。
このモノマー混合物は、イソプレン、ブタジエン、２−メチルブタジエン、２，４−ジメチルブタジエン、ピペリジン、３−メチル−１，３−ペンタジエン、２，４−ヘキサジエン、２−ネオペンチルブタジエン、２−メチル−１，５−ヘキサジエン、２，５−ジメチル−１，５−ヘキサジエン、２−メチル−１，４−ペンタジエン、２−メチル−１，６−ヘプタジエン、シクロペンタジエン、メチルシクロペンタジエン、シクロヘキサジエン、１−ビニル−シクロヘキサジエンのようなマルチオレフィンモノマーを含まない。
【００１６】
更に本発明は、いかなる特定のマルチオレフィン架橋剤にも制約されない。好ましくは、このマルチオレフィン架橋剤は、マルチオレフィン系炭化水素化合物である。これらの例は、ノルボルナジエン、２−イソプロペニルノルボルネン、５−ビニル−２−ノルボルネン、１，３，５−ヘキサトリエン、２−フェニル−１，３−ブタジエン、ジビニルベンゼン、ジイソプロペニルベンゼン、ジビニルトルエン、ジビニルキシレン、又は以上の化合物のＣ１〜Ｃ２０アルキル置換誘導体である。更に好ましくは、マルチオレフィン架橋剤は、ジビニルベンゼン、ジイソプロペニルベンゼン、ジビニルトルエン、ジビニルキシレン又は前記化合物のＣ１〜Ｃ２０アルキル置換誘導体である。最も好ましくは、マルチオレフィン架橋剤は、ジビニルベンゼン又はジイソプロペニルベンゼンである。
【００１７】
更に本発明は、いかなる特定の連鎖移動剤にも制約されない。しかし、連鎖移動剤は、好ましくは強力な連鎖移動剤でなければならない。即ち、成長する重合体鎖と反応でき、更にその成長を停止した後、引き続き、新しい重合体鎖を開始するものでなければならない。連鎖移動剤の種類及び量は、架橋剤の量による。低濃度の架橋剤では、少量の連鎖移動剤及び／又は弱い連鎖移動剤が使用できる。しかし、架橋剤の濃度を上げるのに従って、連鎖移動剤の濃度を上げなければならない、及び／又は更に強力な連鎖移動剤を選択しなければならない。弱い連鎖移動剤は、余り大量に使用すると、溶剤混合物の極性を低下させる可能性がある上、本方法が不経済になるので、弱い連鎖移動剤の使用は、避けるべきである。連鎖移動剤の強さは、都合よく測定できる。例えばＪ．Ｍａｃｒｏｍｏｌ．Ｓｃｉ．−Ｃｈｅｍ．，Ａ１（６）ｐｐ．９９５−１００４（１９６７）参照。移動定数と呼ばれる数は、この強さを表わす。この論文に記載の値によれば、１−ブテンの移動定数は０である。連鎖移動剤の移動係数は、好ましくは１０以上、更に好ましくは５０以上である。有用な連鎖移動剤の非限定的な例は、ピペリレン、１−メチルシクロヘプテン、１−メチル−１−シクロペンテン、２−エチル−１−ヘキセン、２，４，４−トリメチル−１−ペンテン、インデン及びそれらの混合物である。最も好ましい連鎖移動剤は、２，４，４−トリメチル−１−ペンテンである。
【００１８】
重合すべきモノマー混合物は、少なくとも１つのＣ４〜Ｃ７イソモノオレフィンモノマーを７５〜９９．９８重量％の範囲、多官能性架橋剤を０．０１〜１５重量％の範囲、及び連鎖移動剤を０．０１〜１０重量％の範囲で含有することが好ましい。更に好ましくは、モノマー混合物は、Ｃ４〜Ｃ７イソモノオレフィンモノマーを８２〜９９．９重量％の範囲、多官能性架橋剤を０．０５〜１０重量％の範囲、及び連鎖移動剤を０．０５〜８重量％の範囲で含有する。最も好ましくは、モノマー混合物は、Ｃ４〜Ｃ７イソモノオレフィンモノマーを９５〜９９．８５重量％の範囲、多官能性架橋剤を０．１〜５重量％の範囲、及び連鎖移動剤を０．０５〜５重量％の範囲で含有する。当業者ならば、全てのモノマーの合計量が１００重量％になることは明らかであろう。
【００１９】
モノマー混合物は、１つ以上の別の重合性コモノマーを少量含有してよい。例えばモノマー混合物は、ｐ−メチルスチレン、スチレン、α−メチルスチレン、ｐ−クロロスチレン、ｐ−メトキシスチレン、インデン（インデン誘導体を含む）及びそれらの混合物のようなスチレン系モノマーを少量含有してよい。スチレン系モノマーが存在すれば、その量は、モノマー混合物に対し、５．０重量％以下が好ましい。これに従って、Ｃ４〜Ｃ７イソモノオレフィンモノマー値は、１００重量％の合計になるように、再度、調節しなければならない。
勿論、モノマー混合物中の他のモノマーと共重合可能であれば、モノマー混合物中に更に他のモノマーを使用することが可能である。
【００２０】
本発明は、モノマー混合物の特定の製造及び／又は重合方法に制約されない。この種の重合は、当業者に周知であり、通常、前述の反応混合物を触媒系と接触させる工程を含む。重合は、ブチル重合体の製造に慣用の温度、例えば−１００℃〜＋５０℃の範囲で行うことが好ましい。重合体は、溶液重合又はスラリー重合法で製造してよい。重合は、好ましくは懸濁液（スラリー法）中で行うことが好ましい。例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ（第５編、完全改訂版、Ａ２３巻、Ｅｌｖｅｒｓ等編、２９０−２９２）参照。
本発明重合体のムーニー粘度（ＡＳＴＭ  D１６４６）ＭＬ（１＋８＠１２５℃）は、好ましくは５〜４０単位の範囲、更に好ましくは７〜３５単位の範囲である。
【００２１】
一例として、一実施態様では、重合は、不活性脂肪族炭化水素希釈剤（例えばｎ−ヘキサン）、並びに大量（８０〜９９モル％の範囲）のハロゲン化ジアルキルアルミニウム（例えば塩化ジエチルアルミニウム）、少量（１〜２０モル％の範囲）のジハロゲン化モノアルキルアルミニウム（例えば二塩化イソブチルアルミニウム）及び水、アルミノキサン（例えばメチルアルミノキサン）及びそれらの混合物よりなる群から選ばれた、少量（０．０１〜１０ｐｐｍ）の少なくとも１つの部材を含む触媒混合物の存在下で行う。勿論、ブチル重合体の製造に従来使用されている他の触媒系もここで有用なブチル重合体を製造するために使用できる。例えばＪｏｓｅｐｈ  Ｐ．Ｋｅｎｎｅｄｙによる“Ｃａｔｉｏｎｉｃ  Ｐｏｌｙｍｅｒｉｚａｔｉｏｎ  ｏｆ  Ｏｌｅｆｉｎｓ：Ａ  Ｃｒｉｔｉｃａｌ  Ｉｎｖｅｎｔｏｒｙ”（Ｊｏｈｎ  Ｗｉｌｅｙ  ＆  Ｓｏｎｓ，Ｉｎｃ．(c)１９７５，１０−１２）参照。
【００２２】
重合は、連続的、断続的のいずれでも行うことができる。連続操作の場合、この方法は、下記３つの原料流で行うことが好ましい。
Ｉ）溶剤／希釈剤＋イソモノオレフィン（好ましくはイソブテン）
ＩＩ）多官能性架橋剤及び連鎖移動剤
ＩＩＩ）触媒
断続操作の場合、この方法は、例えば次のようにして行うことができる。反応温度に予備冷却した反応器に溶剤又は希釈剤とモノマーとを装入する。次に開始剤を、重合熱が問題なく消散できるように、希釈溶液の状態でポンプ送りする。反応経過は、熱の発生により監視できる。
【００２３】
コンパウンドは、更に少なくとも１つの活性又は不活性の充填剤を含有する。充填剤は、特に次のものである。
・例えばシリケート溶液の沈殿、又はハロゲン化珪素の火炎加水分解により製造した高分散シリカで、比表面積は、５〜１０００ｍ２／ｇの範囲で、主な粒度は、１０〜４００ｎｍの範囲である。このシリカは、任意に、Ａｌ、Ｍｇ、Ｃａ、Ｂａ、Ｚｎ、Ｚｒ及びＴｉのような他の金属の酸化物との混合酸化物として存在してもよい。
・珪酸アルミニウム、及び珪酸マグネシウム、珪酸カルシウム等のアルカリ土類金属シリケートのような合成シリケートで、ＢＥＴ比表面積は、２０〜４００ｍ２／ｇの範囲で、主な粒度は、１０〜４００ｎｍの範囲である。
・カオリン及びその他の天然産シリカ。
・ガラスファイバー及びガラスファイバー製品（マット、押出品）又は微小ガラス球。
・酸化亜鉛、酸化カルシウム、酸化マグネシウム及び酸化アルミニウムのような金属酸化物。
・炭酸マグネシウム、炭酸カルシウム及び炭酸亜鉛のような金属炭酸塩。
・金属水酸化物、例えば水酸化アルミニウム及び水酸化マグネシウム。
・カーボンブラック。ここで使用されるカーボンブラックは、ランプブラック法、ファーネスブラック法又はガスブラック法で製造され、好ましくは、ＢＥＴ（ＤＩＮ  ６６１３１）比表面積は、２０〜２００ｍ２／ｇの範囲で、例えばＩＳＡＦ、ＨＡＦ、ＦＥＦ又はＧＰＦカーボンブラックである。
・ゴムゲル、特にポリブタジエン、ブタジエン／スチレン共重合体、ブタジエン／アクリロニトリル共重合体及びポリクロロプレンをベースとするゴムゲル。
或いは以上の混合物でもよい。
【００２４】
好ましい無機充填剤の例としては、シリカ、シリケート、ベントナイトのような粘土、石膏、アルミナ、二酸化チタン、タルク、及びそれらの混合物等が挙げられる。これらの無機粒子は、表面に水酸基を有し、親水性兼疎油性にする。これは、充填剤粒子と四元共重合体との良好な相互作用を達成する困難性を一層悪化させる。多くの目的には、好ましい無機物は、シリカ、特に珪酸ナトリウムの二酸化炭素沈殿で作ったシリカである。本発明で使用するのに好適な乾燥非晶質シリカ粒子の平均凝集物粒度は、１〜１００μの範囲、好ましくは１０〜５０μの範囲、最も好ましくは１０〜２５μの範囲である。凝集物粒子の１０容量％未満は、５μ未満か、或いは５０μを超える粒度が好ましい。好適な非晶質乾燥シリカは、更に通常、ＤＩＮ（ドイツ工業規格）６６１３１に従って測定したのＢＥＴ表面積が５０〜４５０ｍ２／ｇの範囲であり、ＤＩＮ  ５３６０１に従って測定したＤＢＰ吸収量が、１５０〜４００ｇ／１００ｇシリカの範囲であり、またＤＩＮ  ＩＳＯ  ７８７／１１に従って測定した乾燥減量が、０〜１０重量％の範囲である。好適なシリカ充填剤は、ＰＰＧ  Ｉｎｄｕｓｔｒｉｅｓ  Ｉｎｃ．から商品名ＨｉＳｉ（登録商標）２１０、ＨｉＳｉ（登録商標）２３３及びＨｉＳｉ（登録商標）２４３で得られる。またＢａｙｅｒ  ＡＧから得られるＶｕｌｋａｓｉｌ（登録商標）Ｓ及びＶｕｌｋａｓｉｌ（登録商標）Ｎも好適である。
【００２５】
本発明のコンパウンドには、カーボンブラックと無機充填剤とを組合わせ使用するのが有利である。このような組合わせで、無機充填剤とカーボンブラックとの比は、通常、０．０５〜２０、好ましくは０．１〜１０の範囲である。本発明のゴム組成物には、通常、カーボンブラックを２０〜２００重量部、好ましくは３０〜１５０重量部、更に好ましくは４０〜１００重量部の範囲の量含有させるのが有利である。
【００２６】
コンパウンドは、更に少なくとも１つの過酸化物硬化系を含有する。本発明は、特定の過酸化物硬化系に制約されない。例えば無機又は有機の過酸化物が好適である。好ましい有機過酸化物は、ジアルキルパーオキシド、ケタールパーオキシド、アラルキルパーオキシド、パーオキシドエーテル、パーオキシドエステル、例えばジ−ｔａｒｔ−ブチルパーオキシド、ビス−（ｔｅｒｔ−ブチルパーオキシイソプロピル）−ベンゼン、ジクミルパーオキシド、２，５−ジメチル−２，５−ジ（ｔｅｒｔ−ブチルパーオキシ）−ヘキサン、２，５−ジメチル−２，５−ジ（ｔｅｒｔ−ブチルパーオキシ）−ヘキセン−（３）、１，１−ビス−（ｔｅｒｔ−ブチルパーオキシ）−３，３，５−トリメチル−シクロヘキサン、ベンゾイルパーオキシド、ｔｅｒｔ−ブチルクミルパーオキシド及びｔｅｒｔ−ブチルパーベンゾエートである。コンパウンド中の過酸化物の量は、通常、１〜１０ｐｈｒ（１００ゴム当り）、好ましくは４〜８ｐｈｒの範囲である。次の硬化は、通常、１００〜２００℃、好ましくは１３０〜１８０℃の範囲の温度で行われる。過酸化物は、重合体に結合した状態で適用するのが有利である。好適な系は、例えばＲｈｅｉｎ  Ｃｈｅｍｉｅ  Ｒｈｅｉｎａｕ  ＧｍｂＨからＰｏｌｙｄｉｓｐｅｒｓｉｏｎ  Ｔ（ＶＣ）Ｄ−４０Ｐ、Ｄ（＝重合体結合したジ−ｔｅｒｔ−ブチルパーオキシ−イソプロピルベンゼン）のような市販品として入手できる。
【００２７】
たとえ好ましくなくても、コンパウンドは、更に他の天然又は合成ゴムを含有してよい。このようなゴムは、例えばＢＲ（ポリブタジエン）、ＡＢＲ（ブタジエン／アクリル酸Ｃ１〜Ｃ４アルキルエステル共重合体）ＣＲ（ポリクロロプレン）、ＩＲ（ポリイソプレン）、ＳＢＲ（スチレン含有量が１〜６０重量％の範囲のスチレン／ブタジエン共重合体）、ＮＢＲ（アクリロニトリル含有量が５〜６０重量％の範囲のブタジエン／アクリロニトリル共重合体）、ＨＮＢＲ（一部又は全部水素化したＮＢＲゴム）、ＥＰＤＭ（エチレン／プロピレン／ジエン共重合体）、ＦＫＭ（フルオロポリマー又はフルオロゴム）及びそれら重合体の混合物である。
【００２８】
本発明のゴム組成物は、更にゴム用の助剤製品を含有できる。このような助剤製品は、当該技術分野で周知であり、反応促進剤、加硫促進剤、加硫促進助剤、酸化防止剤、泡立て剤、経時変化防止剤、熱安定剤、光安定剤、オゾン安定剤、加工助剤、可塑剤、粘着付与剤、発泡剤、染料、顔料、ワックス、増量剤、有機酸、禁止剤、金属酸化物、及びトリエタノールアミン、ポリエチレングリコール、ヘキサントリオール等のような活性剤である。これらのゴム助剤は、特に意図する用途に応じた従来量で使用される。従来量は、例えばゴムに対し０．１〜５０重量％である。組成物は、更に有機脂肪酸を０．１〜２０ｐｈｒの範囲含有することが好ましい。好ましい有機脂肪酸は、分子中に１つ以上の炭素二重結合を有する不飽和脂肪酸で、更に好ましくは分子中に少なくとも１つの共役炭素−炭素二重結合を有する共役ジエン酸を１０重量％以上含む不飽和脂肪酸である。これら脂肪酸は、好ましくは炭素数８〜２２、更に好ましくは１２〜１８の範囲のものである。このような脂肪酸としては、例えばステアリン酸、パルミチン酸、オレイン酸、及びそれらのカルシウム、亜鉛、マグネシウム、カリウム及びアンモニウムの塩である。
【００２９】
最終コンパウンドの成分は、好適には２５〜２００℃の範囲であってよい高温で一緒に混合する。混合時間は、普通、１時間を越えず、２〜３０分の範囲で通常、十分である。混合は、好適な混合手段、例えばＢａｎｂｕｒｙミキサーのような密閉式ミキサー、或いはＨａａｋｅ又はＢｒａｂｅｎｄｅｒミニチュア密閉式ミキサーで行うのが好適である。２−ロールミルミキサーもエラストマー中に添加物を良好に分散できる。押出機も良好に混合でき、混合時間も短くて済む。混合を２段階以上で行うことが可能であり、また異なる装置、例えば１つの段階を密閉式ミキサーで行い、また１つの段階を押出機で行うことも可能である。しかし、混合段階中、不要の予備架橋（＝スコーチ）が起こらないように注意すべきである。配合及び加硫については、Ｅｎｃｙｃｌｏｐｅｄｉａ  ｏｆ  Ｐｏｌｙｍｅｒ  Ｓｃｉｅｎｃｅ  ａｎｄ  Ｅｎｇｅｅｒｉｎｇ，Ｖｏｌ．４，ｐ６６以下（配合）及びＶｏｌ．１７，ｐ６６６以下（加硫）も参照。
【００３０】
更に本発明は、過酸化物及び／又は放射線の分解温度で加熱することにより、加硫する前記本発明の実質的にゲルのない過酸化物硬化性コンパウンドを含む造形品を提供する。過酸化物は、加硫中、消費しなければならないので、得られる加硫造形品は、もはや実質量の過酸化物を含まないことは明らかである。しかし、この加硫造形品は、オゾン攻撃を受けることが知られているイソプレンのようなマルチオレフィンから得られる重合体鎖のように不飽和が残存しないので、耐オゾン性に優れている。したがって、前記加硫品又は未加硫品は、薬剤用容器、特にガラス又はプラスチック製小瓶、管の栓やシール、医療用注入器や袋の部品、燃料電池用コンデンサーの蓋やシール、電子機器の部品、特に絶縁用部品、電解質含有容器のシールや部品、リング、保湿器、通常のシール、及びシーラントのような多くの用途に好適である。
本発明を以下の実施例により更に説明する。
【００３１】
実施例
重合用希釈剤として働く塩化メチル（Ｄｏｗ  Ｃｈｅｍｉｃａｌ）及びイソブチレンモノマー（Ｍａｔｈｅｓｏｎ、９９％）を、蒸気相の凝縮により、反応器に移した。塩化アルミニウム（９９．９９％）、イソプレン（９９％）及び２，４，４−トリメチル−１−ペンテン（９９％）は、Ａｌｄｒｉｃｈ製である。イソプレンから、Ａｌｄｒｉｃｈ製の開始剤処分カラムを用いて、開始剤を除去した。市販のジビニルベンゼン（約６４％）は、Ｄｏｗ  Ｃｈｅｍｉｃａｌ製である。
コンパウンドと、カーボンブラック（ＩＴＢ＃７）及び過酸化物（ＤＩ−ＣＵＰ４０Ｃ、Ｓｔｒｕｋｔｏｌ  Ｃａｎａｄａ  Ｌｔｄ．）との混合は、Ｃ．Ｗ．Ｂｒａｂｅｎｄｅｒ製ミニチュア密閉式ミキサー（Ｂｒａｂｅｎｄｅｒ  ＭＩＭ）を用いて行った。このミキサーは、ドライブユニット（Ｐｌａｓｔｉｃｏｒｄｅｒ（登録商標）Ｔｙｐｅ  ＰＬ−Ｖ１５１）とデータインターフェースモジュールとで構成される。
ＡＳＴＭ規格Ｄ−５２８９に従って、Ｍｏｎｓａｎｔｏ  ＮＤＲ  ２０００（Ｅ）でムービング・ダイ・レオメーター（ＭＤＲ）試験を行った。上部ダイは、１度の小アークを介して振動させた。
サンプルをシクロヘキサン中で６０分間、還流した後、重合体の溶解性を測定した。
Ａｌｌａｎ−Ｂｒａｄｌｅｙプログラマブル・コントローラーを備えた電気プレス（Ｅｌｅｃｔｒｉｃ  Ｐｒｅｓｓ）を用いて硬化を行った。
Ｉｎｓｔｒｏｎ  Ｔｅｓｔｍａｓｔｅｒ  Ａｕｔｏｍａｔｉｏｎ  Ｓｙｓｔｅｍ，Ｍｏｄｅｌ  ４４６４を用いて応力−歪試験を行った。
【００３２】
例１（比較例）
５０ｍＬエルレンマイヤーフラスコにＡｌＣｌ３を０．４５ｇ入れ、次いで−３０℃で塩化メチルを１００ｍＬ加えた。得られた溶液を−３０℃で３０分間撹拌した後、−９５℃に冷却し、こうして触媒溶液を形成した。
頭頂撹拌器を備えた２０００ｍＬガラス製反応器に−９５℃で塩化メチルを９００ｍＬ入れた後、−９５℃でイソブチレンを１００．０ｍＬ、更に室温でイソプレンを３．０ｍＬ、次いで室温で市販のＤＶＢを５．０ｍＬ加えた。反応器には、２，４，４−トリメチル−１−ペンテンも３．０ｍＬ入れた。反応混合物を−９５℃に冷却し、触媒溶液１０．０ｍＬを加えて、反応を開始させた。
ＭＢＲＡＵＮ（登録商標）乾燥箱中、乾燥窒素の雰囲気下に重合を行った。反応器内の温度は、熱電対を用いて監視した。反応は、５分後、反応混合物に、少量の水酸化ナトリウムを含むエタノールを１０ｍＬ加えることにより、終了させた。重合中、観察された最大温度上昇は、１２．１℃であった。
得られた重合体（重合体１）を水蒸気凝固させ、６”×１２”ミル上、約１０５℃で乾燥した後、真空オーブン中で一定重量になるまで、５０℃で乾燥した。
反応の収率は、５４．８％で、またゴムは、シクロヘキサンに全て溶解した。
【実施例１】
【００３３】
例２
反応原料中にイソプレンを存在させなかった他は、例１を繰り返した。この重合中、反応器中で達した最大温度は、２１．９℃であった。
反応の収率は、８３．１％で、またゴムの溶解性は、９４．７％であった。
【実施例２】
【００３４】
例３
下記処方を用いて重合体１及び２をそれぞれ配合した。
重合体：１００ｐｈｒ
カーボンブラック（ＩＲＢ＃７）：５０ｐｈｒ
過酸化物（ＤＩ−ＣＵＰ４０Ｃ）：１．０ｐｈｒ
Ｂｒａｂｅｎｄｅｒ密閉式ミキサー（容量約７５ｃｃ)を用いて混合を行った。開始温度は６０℃、また混合速度は５０ｒｐｍである。下記工程を行った。
０分：重合体を添加
１．５分：カーボンブラックを分けて（ｉｎ  ｉｎｃｒｅｍｅｎｔｓ）添加
７．０分：過酸化物を添加
８．０分：混合物を取り出す
【００３５】
得られたコンパウンド（コンパウンド１及び２）をミル（６”×１２”）に狭いロール間隙（ｎｉｐ  ｇａｐ）で６回通した。
ムービング・ダイ・レオメーター（ＭＤＲ）を用いて、コンパウンドを試験した。また、１６０℃で硬化後、応力−歪特性を試験した。
結果を表１に示す。
【００３６】
【表１】
0004800620.tif 000002
【００３７】
これらの結果から、コンパウンド２（重合体２由来）は、コンパウンド１（重合体１由来）よりも少し高い硬化状態に達することが判る。これは、Δトルク値の差（ＭＤＲ硬化）からも、また硬化コンパウンドに対して行った応力−歪試験からも判る。
以上のように、本発明は、シクロヘキサンに溶解しない（６０分間の還流下）固形分の含有量が１５重量％未満で、それぞれの二重結合含有重合体よりも良好に硬化する残存二重結合のない過酸化物硬化性ブチル様重合体を合成できる。本発明重合体の耐オゾン性は、イソプレン又はその他の脂肪族共役ジエンに由来する不飽和がないため、もともと優れている。これらの特性は、組成中にイソプレンを含み、不溶解部分が７０重量％を超える市販の過酸化物硬化性ブチルゴム（ＸＬ−１００００）とは、非常に異なっている。